(57)【特許請求の範囲】
【請求項１】
基体と、
前記基体上に形成され、１６０℃における半結晶化時間が８０〜１２０秒であるポリエステル樹脂を含む樹脂層と、
前記樹脂層上に形成され、銀または銀合金からなる反射層と、
前記反射層上に形成され、樹脂を含む保護層と、を備え、
前記ポリエステル樹脂は、ポリエチレンテレフタレートと、エチレンテレフタレートをモノマー単位とした共重合体と、ポリエチレンテレフタレートを含むブレンド樹脂と、ポリエチレンテレフタレートにおける酸成分であるテレフタル酸及びアルコール成分であるエチレングリコールのうち少なくとも一方が変性又は置換してなる変性ポリエチレンテレフタレートと、を少なくとも一つ含むポリエステル樹脂であり、
前記樹脂層には、気化可能な溶剤が含まれていない光反射板。
【請求項２】
前記ポリエステル樹脂が、エチレンテレフタレート及びエチレンイソフタレートをモノマー単位とするポリエステル樹脂である請求項１に記載の光反射板。
【請求項３】
前記ポリエステル樹脂が、無配向のポリエステル樹脂である請求項１又は２に記載の光反射板。
【請求項４】
前記ポリエステル樹脂の固有粘度が０．６〜１．４である請求項１〜３のいずれかに記載の光反射板。
【請求項５】
請求項１〜４のいずれかに記載の光反射板を加工成形してなる照明用部材。
【請求項６】
１６０℃における半結晶化時間が８０〜１２０秒であるポリエステル樹脂を、溶剤を用いることなく加熱溶融させた状態にて成形してなる樹脂層を、熱融着により基材上に積層する工程と、
前記樹脂層上に、銀または銀合金からなる反射層を形成する工程と、
前記反射層上に、樹脂を含有する保護層用溶液を塗布し、乾燥することで、前記樹脂からなる保護層を形成する工程と、を有し、
前記ポリエステル樹脂として、ポリエチレンテレフタレートと、エチレンテレフタレートをモノマー単位とした共重合体と、ポリエチレンテレフタレートを含むブレンド樹脂と、ポリエチレンテレフタレートにおける酸成分であるテレフタル酸及びアルコール成分であるエチレングリコールのうち少なくとも一方が変性又は置換してなる変性ポリエチレンテレフタレートと、のうち少なくとも一つを含むポリエステル樹脂を用いる光反射板の製造方法。
【請求項７】
前記ポリエステル樹脂の融点が２２０〜２４５℃であり、
前記ポリエステル樹脂を、その融点以上の温度とすることにより、前記基体上に、前記ポリエステル樹脂を熱融着により積層して、前記樹脂層を形成する請求項６に記載の光反射板の製造方法。
【請求項８】
前記ポリエステル樹脂の固有粘度が０．６〜１．４である請求項６又は７に記載の光反射板の製造方法。
【発明の詳細な説明】
【技術分野】
【０００１】
本発明は、光反射板、光反射板の製造方法およびそれを用いた照明用部材に関する。
【背景技術】
【０００２】
従来、光反射部材を備えた照明装置として、光ダクト、蛍光灯や水銀灯などの照明器具、液晶表示装置のエッジライト型バックライトなどが知られている。このような照明装置においては、照明の高効率化および省エネルギー化に伴い、照明装置に備えられる光反射部材に対しても、高反射率化が求められている。
【０００３】
このような光反射部材としては、一般的に、加工性や耐食性に優れ、軽量化が可能という点より、板状のアルミニウム材を基体として用い、このアルミニウム材を照明装置に応じた所望の形状に加工し、得られた加工品の反射面について、その反射率を向上させるために、反射率の高い銀または銀合金からなる層を、めっきあるいは蒸着により形成することにより製造されている。しかしながら、このように、板状のアルミニウム材を予め所望の形状に加工した後に、銀または銀合金からなる層を形成する方法では、製造コストが高くなるという問題や、適用可能な用途が限られてしまうという問題がある。
【０００４】
そのため、反射率の高い銀または銀合金からなる層が予め形成されており、かつ、所望の形状に加工可能な光反射板が、求められている。このような光反射板として、たとえば、特許文献１には、金属やプラスチック板、ガラス板等の基体上に、基体と反射層との密着を向上させるための樹脂層を形成し、この上に、銀鏡反応を利用した銀めっきや銀蒸着などにより反射層を形成し、さらにこの上に、保護層を形成してなる光反射板が開示されている。なお、この特許文献１の具体的な実施例では、基板上に、スプレー塗装によりアクリル樹脂からなる樹脂層を形成する例が開示されている。
【先行技術文献】
【特許文献】
【０００５】
【特許文献１】特開２００９−２５７１６号公報
【発明の概要】
【発明が解決しようとする課題】
【０００６】
一方で、照明装置用の光反射板においては、照明装置を構成するランプ光源の種類や、使用環境によっては、１００℃以上の耐熱性が要求され、さらには、照明装置の使用用途に応じて、様々な形状に加工する必要があることから、加工性に優れていることも求められている。
【０００７】
しかしながら、上述した特許文献１に記載された光反射板では、照明装置に適用するために所定の形状に加工して照明用部材とした際に、高温雰囲気下において、光反射板全面に着色が生じてしまい、反射率が著しく低下してしまうという問題がある。なお、この原因としては、高温雰囲気とした場合に、樹脂層（たとえば、スプレー塗装により形成したアクリル樹脂からなる樹脂層）を形成する際に用いた残留溶剤等が気化し、反射層の微細な割れを通じて、保護層を構成する樹脂と相互反応してしまうことなどによると考えられる。
【０００８】
本発明は、耐熱性および反射特性に優れ、しかも、優れた加工性を有する光反射板、およびその製造方法を提供することを目的とする。また、本発明は、該光反射板を用いて得られる照明用部材を提供することも目的とする。
【課題を解決するための手段】
【０００９】
本発明者らは、上述の目的を達成すべく鋭意検討した結果、基体上に、溶剤を用いることなく、１６０℃における半結晶化時間が８０〜１２０秒である所定のポリエステル樹脂を含む樹脂層を形成することで、上記目的を達成できることを見出し本発明を完成させるに至った。
【００１０】
すなわち、本発明によれば、基体と、前記基体上に形成され、１６０℃における半結晶化時間が８０〜１２０秒であるポリエステル樹脂を含む樹脂層と、前記樹脂層上に形成され、銀または銀合金からなる反射層と、前記反射層上に形成され、樹脂を含む保護層と、を備え、前記ポリエステル樹脂は、ポリエチレンテレフタレートと、エチレンテレフタレートをモノマー単位とした共重合体と、ポリエチレンテレフタレートを含むブレンド樹脂と、ポリエチレンテレフタレートにおける酸成分であるテレフタル酸及びアルコール成分であるエチレングリコールのうち少なくとも一方が変性又は置換してなる変性ポリエチレンテレフタレートと、のうち少なくとも一つを含むポリエステル樹脂であり、前記樹脂層には、気化可能な溶剤が含まれていない光反射板が提供される。
本発明の光反射板において、好ましくは、前記ポリエステル樹脂が、エチレンテレフタレート及びエチレンイソフタレートをモノマー単位とするポリエステル樹脂である。
【００１１】
本発明の光反射板において、好ましくは、前記ポリエステル樹脂が、無配向のポリエステル樹脂である。
本発明の光反射板において、好ましくは、前記ポリエステル樹脂の固有粘度が０．６〜１．４である。
【００１２】
本発明によれば、上記いずれかの光反射板を加工成形してなる照明用部材が提供される。
【００１３】
また、本発明によれば、１６０℃における半結晶化時間が８０〜１２０秒であるポリエステル樹脂を、溶剤を用いることなく加熱溶融させた状態にて成形してなる樹脂層を、熱融着により基材上に積層して、樹脂層を形成する工程と、前記樹脂層上に、銀または銀合金からなる反射層を形成する工程と、前記反射層上に、樹脂を含有する保護層用溶液を塗布し、乾燥することで、前記樹脂からなる保護層を形成する工程と、を有し、前記ポリエステル樹脂として、ポリエチレンテレフタレートと、ポリエチレンテレフタレートをモノマー単位とした共重合体と、ポリエチレンテレフタレートを含むブレンド樹脂と、ポリエチレンテレフタレートにおける酸成分であるテレフタル酸及びアルコール成分であるエチレングリコールのうち少なくとも一方が変性又は置換してなる変性ポリエチレンテレフタレートと、を少なくとも一つ含むポリエステル樹脂を用いる光反射板の製造方法が提供される。
【００１４】
本発明の製造方法において、前記ポリエステル樹脂の融点が２２０〜２４５℃であり、前記ポリエステル樹脂を、その融点以上の温度とすることにより、前記基体上に、前記ポリエステル樹脂を熱融着により積層して、前記樹脂層を形成することが好ましい。
本発明の製造方法において、前記ポリエステル樹脂の固有粘度が０．６〜１．４であることが好ましい。
【発明の効果】
【００１５】
本発明によれば、耐熱性および反射特性に優れ、しかも、優れた加工性を有する光反射板、およびその製造方法、ならびに、該光反射板を用いて得られ、耐熱性および反射特性に優れた照明用部材を提供することができる。
【図面の簡単な説明】
【００１６】
【図１】図１は、本実施形態に係る光反射板１０の構成を示す図である。
【図２】図２は、本実施形態に係るポリエステル樹脂の半結晶化時間の測定方法を説明するための図である。
【発明を実施するための形態】
【００１７】
以下、図面に基づいて、本発明の実施形態について説明する。
【００１８】
図１は、本実施形態に係る光反射板１０の構成を示す図である。図１に示すように、基体２、樹脂層４、反射層６、および保護層８を、この順に積層することにより、形成されている。
【００１９】
＜基体２＞
基体２としては、所望の形状に加工可能な材質で構成すればよいが、本実施形態では、加工性に優れるという点より、金属板を用いる。また、基体２を構成する金属板としては、特に限定されないが、鋼板、アルミニウム板、アルミニウム合金板などが挙げられ、これらのなかでも、耐食性に優れるという点から、アルミニウム合金板が好ましく用いられる。
【００２０】
鋼板としては、クロム含有量が１１質量％未満の鉄合金の板、または、クロム含有量が１１質量％以上の鉄合金、いわゆるステンレスの板が挙げられる。特に、クロム含有量が１１質量％未満の鉄合金鋼板は、アルミニウムやステンレスと比べて安価な材料であるため、製品を広く普及させるのに好適である。
【００２１】
アルミニウム合金板は、アルミニウムを主成分とし、強度、加工性、耐食性などを付与するためにマグネシウム（Ｍｇ）、マンガン（Ｍｎ）、シリコン（Ｓｉ）などを添加し、合金化したものである。アルミニウム合金板のなかでも、１０００系のもので０材（焼きなまし材）が好ましい。
【００２２】
また、基体２を構成するための金属板としては、表面処理が施された表面処理金属板であってもよい。表面処理金属板としては、上記した金属板の表面に各種めっきを施したもの（たとえば、鋼板に、亜鉛めっきまたは亜鉛合金めっきを施してなる亜鉛めっき鋼板など）、またはアルミニウム板の表面にアルマイト処理を施したものなどが挙げられる。
【００２３】
基体２の厚みは、特に限定されず、使用用途に応じて適宜選択すればよいが、通常、０．６〜１．２ｍｍであり、好ましくは０．８〜１．０ｍｍである。
【００２４】
＜樹脂層４＞
樹脂層４は、１６０℃における半結晶化時間が８０〜１２０秒であるポリエステル樹脂からなる。樹脂層４を設けることで、基体２との間の密着性を向上させ、反射層６の平滑性を向上させることができる。
【００２５】
本実施形態においては、樹脂層４を構成する材料として、１６０℃における半結晶化時間が８０〜１２０秒であるポリエステル樹脂を用いているため、基体２上に、樹脂層４を形成する際には、該ポリエステル樹脂を加熱溶融させた状態とし、加熱溶融させたポリエステル樹脂をフィルム積層法または押出積層法により形成することが可能となる。すなわち、溶剤を用いることなく、樹脂層４を形成することが可能となる。そのため、本実施形態の光反射板１０は、高温環境下において、残留溶剤が気化することにより発生する不具合、たとえば、残留溶剤が、保護層８を構成する樹脂と相互反応することにより、着色が生じたり、反射率が著しく低下してしまうという不具合を有効に防止することができる。
【００２６】
加えて、樹脂層４を構成する材料として、１６０℃における半結晶化時間が８０〜１２０秒であるポリエステル樹脂を用いているため、基体２との間の密着性を高くすることができ、その結果、光反射板１０を所望の形状に加工した際に、加工により、樹脂層４が、基体２から剥離してしまうという不具合を有効に防止することができる。すなわち、本実施形態においては、樹脂層４を構成する材料として、１６０℃における半結晶化時間が８０〜１２０秒であるポリエステル樹脂を用いることで、光反射板１０を、加工性に優れたものとすることができる。加えて、樹脂層４を構成する材料として、１６０℃における半結晶化時間が８０〜１２０秒であるポリエステル樹脂を用いることにより、反射層６の平滑性を良好にすることもでき、これにより、反射特性を良好なものとすることができる。
【００２７】
樹脂層４を構成するポリエステル樹脂としては、１６０℃における半結晶化時間が８０〜１２０秒の範囲にあるものであればよく、特に限定されないが、エチレンテレフタレート単位、エチレンイソフタレート単位、ブチレンテレフタレート単位、ブチレンイソフタレート単位などのエステル単位を有するものが好ましく、さらにこれらの中から選択される少なくとも１種類のエステル単位を、主構成単位とするポリエステル樹脂であることが好ましい。また、ポリエステル樹脂としては、上述した各エステル単位が共重合されたものであってもよく、さらには、上述した各エステル単位のホモポリマー、または共重合ポリマーを２種以上ブレンドしてなるものとしてもよい。また、上述したもの以外でも、エステル単位を構成する酸成分として、ナフタレンジカルボン酸、アジピン酸、セバシン酸、トリメリット酸などを用いたものや、エステル単位を構成するアルコール成分として、プロピレングリコール、ジエチレングリコール、ネオペンチルグリコール、シクロヘキサンジメタノール、ペンタエチスリトールなどを用いたものなどを使用してもよい。
【００２８】
また、樹脂層４を構成するポリエステル樹脂の半結晶化時間は、８０〜１２０秒であり、半結晶化時間をこのような範囲とすることにより、光反射板１０の反射特性を良好なものとすることができる。ポリエステル樹脂の半結晶化時間が８０秒未満の結晶性の高いポリエステル樹脂を用いると基体２との密着性に乏しく、光反射板１０を所望の形状に加工した際に、樹脂層４が剥離し易くなり、樹脂層４に割れやクラックが生じやすくなる。また、光反射板１０の反射特性が不十分となってしまう。一方、ポリエステル樹脂の半結晶化時間が１２０秒超である場合には、保護層８を形成するために加熱を行なった際に、加熱により、樹脂層４が融解してしまい、シワが生じてしまい、結果として、光反射板１０の反射特性が不十分となってしまう。
【００２９】
なお、ポリエステル樹脂の半結晶化時間は、たとえば、示差走査熱分析装置（ＤＳＣ）を用いて測定することができる。具体的には、ＤＳＣを用いて１００℃／分の昇温速度でポリエステル樹脂の融解温度以上の２９０℃まで加熱して、融解させ３分間保持した後、２００℃／分の冷却速度で３０℃まで急冷し、ポリエステル樹脂を非晶質化させる。そして、このようにして得られた非晶質化した樹脂を、ＤＳＣを用いて再び１００℃／分の昇温速度で樹脂が結晶化する１６０℃まで加熱し、２０分間保持して結晶化させる。この時、１６０℃での保持を開始してからの吸熱量を連続的に測定すると、図２に示すように一定時間経過後に吸熱ピークの最低部が出現する。そして、１６０℃での保持を開始してから吸熱ピークの最低部が出現するまでの時間（すなわち、図２におけるＴＨ）を半結晶化時間として求めることができる。
【００３０】
また、樹脂層４を構成するポリエステル樹脂としては、固有粘度が０．６〜１．４の範囲であることが好ましく、０．８〜１．２の範囲であることがより好ましい。固有粘度が低すぎると、樹脂層４の強度が低下してしまい、光反射板１０を所望の形状に加工した際に、樹脂層４に欠陥が生じ易くなるおそれがある。一方、固有粘度が高すぎると、ポリエステル樹脂を加熱溶融させた際の溶融粘度が極端に高くなってしまい、基体２上に、ポリエステル樹脂からなる樹脂層４を形成する作業が困難となるおそれがある。
【００３１】
また、樹脂層４を構成するポリエステル樹脂は、その結晶配向が、無配向であることが好ましい。ポリエステル樹脂として、無配向のものを用いることにより、光反射板１０の成形加工性をより向上させることができ、これにより、光反射板１０を、照明装置の使用用途に応じて、様々な形状に容易に加工可能なものとすることができる。
【００３２】
さらに、樹脂層４を構成するポリエステル樹脂は、融点が、好ましくは２２０〜２４５℃であり、より好ましくは２２５〜２４３℃である。
【００３３】
樹脂層４の厚みは、好ましくは５〜６０μｍであり、より好ましくは１０〜４０μｍである。樹脂層４の厚みが薄すぎると、基体２上に、樹脂層４を形成する作業が困難となり、光反射板１０を所望の形状に加工した際に、樹脂層４に欠陥が生じ易くなるおそれがある。一方、樹脂層４の厚みが厚すぎると、経済的に不利となる。
【００３４】
また、樹脂層４の表面粗さＲａは、０．１μｍ以下であること好ましい。表面粗さＲａを０．１μｍ以下とすることにより、拡散反射率を低く抑えることができ、光反射板１０を、一部分に導光させる目的で用いる照明装置の光反射部材として、良好に用いることができる。
【００３５】
さらに、樹脂層４を構成するエステル樹脂中には、本発明の作用効果を損なわない範囲で、シリカなどの滑剤、安定剤や酸化防止剤などの添加剤を含有させてもよい。ただし、シリカなどの滑剤を含有させる場合には、樹脂層４の表面粗さＲａを低く保つために、樹脂層４を、上下２層構造とし、下層にのみ、シリカなどの滑剤を含有させることが好ましい。
【００３６】
＜反射層６＞
反射層６は、銀または銀合金からなる層である。銀は元素の中でも可視光域において高い反射率を有していることから、光反射板１０の反射効率を高めるという観点より、好適である。
【００３７】
反射層６は、銀鏡反応により銀を還元析出させる無電解めっき法、たとえば、スプレーめっき法により形成することができる。その他に、銀イオンを含む水溶液中で電気分解を行なう電気めっき法や、減圧雰囲気下にて銀を蒸発させて皮膜を形成する蒸着法などにより形成することができる。
【００３８】
反射層６の厚みは、好ましくは０．０１〜０．３μｍであり、より好ましくは０．０８〜０．１５μｍである。反射層６の厚みが薄すぎると、ピンホールが発生してしまい、反射率が低下するおそれがある。一方、反射層６の厚みが厚すぎると、所望の光沢面を得ることができず、反射率が低下するおそれがある。また、経済的にも、反射層６の厚みが厚すぎることは望ましくない。
【００３９】
＜保護層８＞
保護層８は、反射層６を保護するための層であり、樹脂を含む層である。反射層６は、銀または銀合金からなるため、大気に露出されると変色したり、汚れなどを生じ易く、特に、雰囲気がイオウ系ガスを微量でも含む場合に変色し易いという性質を有する。また、反射層６に付着した砂塵、埃を洗浄する場合、反射層６は洗剤による変色跡を残り易いという性質も有する。そのため、保護層８はこれらを防止するために光反射層６上に設けられる層であり、保護層８を設けることにより、長期間にわたり、光反射板１０の性能維持および保守管理が可能となる。
【００４０】
保護層８を構成する樹脂としては、特に限定されないが、透明性が高く、薄層化が可能な樹脂が好ましく用いられる。保護層８を構成する樹脂の具体例としては、ポリエステル樹脂、アクリル樹脂、シリコーン樹脂などを用いることができる。保護層８は、樹脂を含有する保護層用溶液を用いた塗布法により、形成することができる。
【００４１】
保護層８の厚みは、好ましくは１〜１５μｍであり、より好ましくは３〜１０μｍである。保護層８の厚みが薄すぎると、反射層６の保護効果が小さくなり、反射層６に変色が発生したり、汚れが生じやすくなったりするおそれがある。一方、保護層８の厚みが厚すぎると、光反射板１０の反射率が低下するおそれがある。
【００４２】
＜光反射板１０の製造方法＞
次いで、本発明の光反射板１０の製造方法について、説明する。
【００４３】
まず、基体２を構成するための金属板を準備し、樹脂層４を構成することとなるポリエステル樹脂を用いて、フィルム積層法または押出積層法により、準備した金属板上に、樹脂層４を形成する。
【００４４】
樹脂層４を、フィルム積層法で形成する場合には、まず、ポリエステル樹脂のペレットを、ポリエステル樹脂の融解温度より２０〜４０℃高い温度で加熱溶融させて、Ｔダイから、冷却したキャストロール上にキャストし、延伸せずにコイラーで巻き取ることにより、無配向のポリエステル樹脂フィルムを作製する。一方、長尺帯状の金属板をアンコイラーから解き戻しながら、金属板を加熱し、加熱した金属板にポリエステル樹脂フィルムを解き戻しながら当接し、１対のラミネートロールで挟み付けて圧着し、結晶化を防止するために直ちに水中に急冷することで、樹脂層４を形成することができる。
金属板は、ポリエステル樹脂の融解温度より−３０℃以上に加熱することで金属板上に樹脂層４を形成することができる。なお、ポリエステル樹脂の融解温度より２０〜４０℃高い温度で金属板を加熱することにより、金属板と樹脂層４との密着性がより高くなる。
【００４５】
樹脂層４を、押出積層法で形成する場合には、ポリエステル樹脂のペレットをポリエステル樹脂の融解温度より２０〜４０℃高い温度で加熱溶融させて、アンコイラーから解き戻される長尺帯状の金属板上にＴダイから直接キャストした後、結晶化を防止するため直ちに水中に急冷することで、樹脂層４を形成することができる。
【００４６】
なお、上述したフィルム積層法においては、長尺帯状の金属板に予めプライマーを塗布しておき、プライマーを塗布した金属板を加熱した状態で、該金属板のプライマーを塗布した面上に、ポリエステル樹脂フィルムを当接させてもよい。
【００４７】
次いで、樹脂層４上に、銀または銀合金からなる反射層６を形成する。以下においては、無電解めっき法により、銀からなる反射層６を形成する方法について、説明する。
まず、樹脂層４と、反射層６との密着性をより向上させるために、樹脂層４の表面に、コロナ放電処理またはグロー放電処理を施す。
【００４８】
次いで、樹脂層４の表面に、塩酸を含有する塩化第２錫、塩化第１錫および塩化第２鉄を含んだ水溶液（前処理溶液）を塗布することで、触媒としての錫を樹脂層４の表面に形成する。なお、前処理溶液としては、ｐＨを２以下に調製したものを用いることが好ましい。次いで、イオン交換水または蒸留水を用いて錫を形成させた樹脂層４の表面を洗浄し、樹脂層４表面に残る前処理溶液を除去する。
【００４９】
次いで、樹脂層４の表面に、硝酸銀水溶液を塗布する。これにより樹脂層４の表面に析出した銀により、前処理溶液を用いて形成した錫が置換され、銀の始動核が形成される。次いで、イオン交換水または蒸留水を用いて樹脂層４の表面を洗浄し、樹脂層４表面に残る余剰の硝酸銀水溶液を除去する。
【００５０】
次いで、銀の始動核が形成された樹脂層４表面に、スプレー噴射によりｐＨ１０ 〜１３のアンモニア性硝酸銀水溶液と、還元剤（例えば、硫酸ヒドラジニウム、グリオキサールなど）を含むｐＨ８〜１２の還元剤水溶液とを同時に射出する。なお、この際においては、還元剤水溶液として、還元剤を水に溶解、あるいは希釈したものに水酸化ナトリウムを加えてアルカリ性にしたものを用いる。そして、これにより、樹脂層４表面に形成した銀を始動核として、銀からなる反射層６が形成される。
【００５１】
次いで、イオン交換水または蒸留水を用いて洗浄を行い、反射層６の表面に残存しているアンモニア性硝酸銀水溶液と還元剤水溶液とを除去し、エアブローにて反射層６表面に付着している水滴を吹き飛ばし、その後、乾燥を行なう。乾燥条件は、たとえば、７０℃、２０分とすることができる。
【００５２】
なお、本実施形態においては、反射層６を形成する際には、上述したスプレー噴射方式に代えて、浸漬方式を用いてもよいし、さらには、上述した無電解めっき法に代えて、従来公知の電気めっき法や蒸着法などにより、反射層６を形成してもよい。
【００５３】
次いで、反射層６上に、保護層８を形成する。保護層８は、保護層８を構成することとなる樹脂を含有する保護層用溶液を、反射層６上に、塗布し、乾燥することで形成することができる。乾燥温度は、好ましくは７０〜１２０℃、より好ましくは、８０〜１００℃である。乾燥時間は、好ましくは２０〜９０分、より好ましくは、３０〜６０分である。なお、本実施形態においては、樹脂層４を、１６０℃における半結晶化時間が８０〜１２０秒であるポリエステル樹脂を用いて形成しているため、保護層８を形成する際に、上記温度にて加熱を行なった際においても、樹脂層４が融解することで、シワが生じてしまい、これにより反射特性が低下してしまうという不具合の発生を有効に防止することができる。
【００５４】
以上のようにして、本実施形態の光反射板１０は製造される。
【００５５】
本実施形態の光反射板１０は、樹脂層４を、１６０℃における半結晶化時間が８０〜１２０秒であるポリエステル樹脂を用いて形成しているため、耐熱性および反射特性に優れ、しかも優れた加工性を有するものである。特に、本実施形態の光反射板１０は、照明装置に応じた所望の形状に加工した後においても優れた耐熱性および反射特性を、長期間にわたり、良好に維持することができるものである。
【００５６】
加えて、本実施形態によれば、基体２上に、樹脂層４を形成する際には、樹脂層４を形成することとなるポリエステル樹脂を加熱溶融させた状態とし、加熱溶融させたポリエステル樹脂を用いて、フィルム積層法または押出積層法により形成することができるものである。すなわち、本実施形態によれば、溶剤を用いることなく、樹脂層４を形成することができ、そのため、高温環境下において、残留溶剤が気化することにより発生する不具合、たとえば、残留溶剤が、保護層８を構成する樹脂と相互反応することにより、着色が生じたり、反射率が著しく低下してしまうという不具合を有効に防止することができる。また、本実施形態によれば、接着剤等を用いることなく、基体２にポリエステル樹脂を熱融着させることにより、基体２上に、樹脂層４を形成することができるため、製造コストの低減も可能となる。
【００５７】
さらに、本実施形態の光反射板１０は、予め反射層６および保護層８を備えるものであるため、本実施形態の光反射板１０を、照明装置用の光反射板として用いる際において、照明装置に応じた所望の形状に加工した後に、めっき等により反射層を形成し、さらにその上に保護層を形成するという工程を省くことができ、そのため、製造工程の簡略化が可能となる。
【００５８】
＜照明用部材＞
本実施形態の照明用部材は、上述した本実施形態の光反射板１０を、加工成形してなる。光反射板１０を、加工成形して、照明用部材を得る方法としては、照明装置に対応した所望の形状とすることが可能な方法であればよく、特に限定されないが、たとえば、へら絞り加工や、プレス加工などが挙げられる。へら絞り加工は、光反射板１０を回転させながら所望の形状へ加工する方法である。本実施形態では、光反射板１０の反射面への傷つきを防止することができるという点より、プレス加工が好ましい。
【００５９】
本実施形態の照明用部材は、上述した本実施形態の光反射板１０を用いて得られるものであるため、耐熱性および反射特性に優れるものである。そのため、各種照明装置用の光反射部材として好適に用いることができる。加えて、本実施形態の光反射板１０は、予め反射層６および保護層８を備え、さらには、加工性に優れるものであるため、本実施形態によれば、比較的容易かつ、安価に、照明用部材を得ることができる。
【実施例】
【００６０】
以下に、実施例を挙げて、本発明についてより具体的に説明するが、本発明は、これら実施例に限定されない。
なお、各特性の定義および評価方法は、以下のとおりである。
【００６１】
＜ポリエステル樹脂の半結晶化時間＞
ポリエステル樹脂の半結晶化時間は、示差走査熱分析装置（ＤＳＣ）を用いて、上述した方法に従って、測定した。
【００６２】
＜固有粘度＞
ＡＳＴＭ−Ｄ２８５７に準拠して求めた。
【００６３】
＜反射特性＞
各実施例および比較例で得られた光反射板を、ダウンライト用の所定の形状に加工し、得られた加工品について、分光測色計（コニカミノルタ製ＣＭ−３５００ｄ）を用いて全反射率を測定した。なお、反射特性は、以下の基準により評価した。
○：全反射率８５％以上
△：全反射率７０％以上、８５％未満
×：全反射率７０％未満
【００６４】
＜耐熱性＞
各実施例および比較例で得られた光反射板を、ダウンライト用の所定の形状に加工し、得られた加工品について、１２０℃の電気オーブンにて６０日間加熱した後の試料表面の全反射率と着色（表示色系ｂ＊にて判定）を分光測色計にて測定した。なお、耐熱性は、以下の基準により評価した。
・全反射率
○：「耐熱試験前の全反射率−耐熱試験後の全反射率」が、−１０％以上
×：「耐熱試験前の全反射率−耐熱試験後の全反射率」が、−１０％未満
・着色（ｂ＊）
○：「耐熱試験前のｂ＊−耐熱試験後のｂ＊」が、１０％以下
×：「耐熱試験前のｂ＊−耐熱試験後のｂ＊」が、１０％超
【００６５】
＜照度＞
各実施例および比較例で得られた光反射板を、ダウンライト用の所定の形状に加工し、得られた加工品に、光源となるミニクリプトン球を装着して、照明装置を、得て、得られた照明装置から１ｍ離れた場所で照度の測定を行なった。なお、照度の測定は、ミニクリプトン球が鉛直下向きの状態となるように、照明装置を設置し、ミニクリプトン球の直下の照度（１点のみ）、ミニクリプトン球の光源位置から、ミニクリプトン球の光源位置と直下の位置とを結ぶ線に対して、１０°の角度で延びる線上の照度（合計４点）、ミニクリプトン球の光源位置から、ミニクリプトン球の光源位置と直下の位置とを結ぶ線に対して、２０°の角度で延びる線上の照度（合計４点）を、それぞれ測定し、これらを平均することにより行なった。なお、照度の測定は、照度計（コニカミノルタ製、ＣＬ−２００）を用いて行った。
【００６６】
＜実施例１＞
ペレット状のポリエステル樹脂（エチレンテレフタレート単位９５モル％、エチレンイソフタレート単位５モル％の共重合ポリエステル樹脂、固有粘度：０．９、半結晶化時間：１１３秒、融点２３４℃）を、２８０℃で加熱溶融させて、Ｔダイから、冷却したキャストロール上にキャストし、延伸せずにコイラーで巻き取ることにより、無配向のポリエステル樹脂フィルムを作製した。そして、得られたポリエステル樹脂フィルムを、２２０℃に加熱した厚さ１ｍｍの１１００系のアルミニウム合金板上に載置し、１対のラミネートロールで挟み付けて圧着した後、結晶化を防止するため直ちに水中に急冷することで、厚さ２８μｍのポリエステル樹脂とアルミニウム合金板との積層体を得た。次いで、得られた積層体のポリエステル樹脂フィルムを形成した面上に、上述した方法に従い、スプレー噴射による銀鏡反応により厚さ８０ｎｍの銀めっき層を形成した。次いで、銀めっき層上に、２液硬化型アクリルシリコン系樹脂塗料（大橋化学工業株式会社製）を主剤６０ｇ、硬化剤１０ｇ、シンナー２００ｇの割合で配合し、乾燥後の厚さ７μｍとなるようにスプレー塗装により形成し、９０℃で３０分間乾燥することで、保護層を形成することで、図１に示すような構成を有する光反射板を製造した。
【００６７】
そして、得られた光反射板を用いて、加工成形後の反射特性、耐熱性、および照度の各評価を行った。結果を表１に示す。
【００６８】
＜実施例２，３、比較例１，２＞
以下に示すポリエステル樹脂を用いた以外は、実施例１と同様にして、光反射板を製造し、同様に評価を行った。結果を表１に示す。
実施例２：エチレンテレフタレート単位９８モル％、エチレンイソフタレート単位２モル％の共重合ポリエステル樹脂、固有粘度：０．９、半結晶化時間：８５秒、融点：２４３℃
実施例３：エチレンテレフタレート単位９２モル％、エチレンイソフタレート単位８モル％の共重合ポリエステル樹脂、固有粘度：０．７、半結晶化時間：１１８秒、融点：２３０℃
比較例１：エチレンテレフタレート単位９２モル％、エチレンイソフタレート単位８モル％の共重合ポリエステル樹脂、固有粘度：０．４、半結晶化時間：５８秒、融点：２５２℃
比較例２：エチレンテレフタレート単位９０モル％、エチレンイソフタレート単位１０モル％の共重合ポリエステル樹脂、固有粘度：０．４、半結晶化時間：１６５秒、融点：明確な融点を示さなかった
【００６９】
＜比較例３＞
アルミニウム合金板上に、ポリエステル樹脂の代わりに、２液硬化型アクリルウレタン系樹脂塗料（大橋化学工業株式会社製）を主剤５０ｇ、硬化剤１０ｇ、シンナー１００ｇの割合で配合し、乾燥後の厚さ５μｍとなるようにスプレー塗装により形成し、スプレー塗装により形成し、次いで、実施例１と同様にして、アクリルシリコン系樹膜上に、銀めっき層および保護層を形成することで、光反射板を製造した。そして、得られた光反射板について、同様に評価を行った。結果を表１に示す。
【００７０】
＜比較例４＞
ポリエステル樹脂を形成しなかった以外は、実施例１と同様にして、光反射板を製造した。すなわち、比較例４においては、アルミニウム合金板上に、直接、銀めっき層を形成した。そして、得られた光反射板について、同様に評価を行った。結果を表１に示す。
【００７１】
【表１】
0005829028.tif 000002
【００７２】
表１に示すように、樹脂層４を、１６０℃における半結晶化時間が８０〜１２０秒であるポリエステル樹脂を用いて形成した場合には、所望の形状に加工した後においても、反射特性、耐熱性および照度のいずれも優れる結果となった（実施例１〜３）。
【００７３】
一方、ポリエステル樹脂として、１６０℃における半結晶化時間が８０秒未満のものを用いた場合には、樹脂層の密着性に劣り、そのため、所望の形状に加工した際に、樹脂層と基体の間で剥離が生じてしまい、反射特性に劣る結果となった（比較例１）。
ポリエステル樹脂として、１６０℃における半結晶化時間が１２０秒超のものを用いた場合には、保護層を形成時における加熱により、樹脂層にシワが生じてしまい、反射特性に劣る結果となった。また、シワが生じたことにより、光が拡散してしまい、照度も低下する結果となった（比較例２）。
また、樹脂層を構成する樹脂として、アクリルウレタン樹脂を用いるとともに、スプレー塗装により、樹脂層を形成した場合には、耐熱試験後において、著しく着色が発生し、さらには、反射特性が劣化する結果となり、さらには照度も低くなる結果となった（比較例３）。
さらに、樹脂層を形成しなかった場合には、反射率が低く、高い照度を得ることができなかった（比較例４）。
【図１】
0005829028.tif 000003
【図２】
0005829028.tif 000004